"基材層と粘着剤層を有する表面保護フィルムであって、該粘着剤層がシランカップリング剤を含有し、該粘着剤層中のシランカップリング剤の含有割合が、該粘着剤層中の粘着剤の樹脂固形分に対して0.01重量~1.0重量であり、該基材層の該粘着剤層側に帯電防止層が付設されている、表面保護フィルム。前記粘着剤層の被着体と接する面における、ガラス板に対する濡れ速度が3.0cm/sec以上である、請求項1に記載の表面保護フィルム。前記粘着剤層の被着体と接する面における、ガラス板に対する初期粘着力が0.02~0.1N/25mmである、請求項1または2に記載の表面保護フィルム。表示部材、画像認識部材、または電子機器の表面に用いられる、請求項1から3までのいずれかに記載の表面保護フィルム。請求項1から3までのいずれかに記載の表面保護フィルムで被覆されている表示部材。請求項1から3までのいずれかに記載の表面保護フィルムで被覆されている画像認識部材。請求項1から3までのいずれかに記載の表面保護フィルムで被覆されている電子機器。本発明は上記従来の課題を解決するためになされたものであり、その目的とするところは、帯電防止性と十分に高い基材密着性を発現でき、十分に高い濡れ性を発現でき、耐溶剤性に優れる、新規な表面保護フィルムを提供することにある。本発明の表面保護フィルムは、基材層と粘着剤層を有する表面保護フィルムであって、該粘着剤層がシランカップリング剤を含有し、該粘着剤層中のシランカップリング剤の含有割合が、該粘着剤層中の粘着剤の樹脂固形分に対して0.01重量~1.0重量であり、該基材層の該粘着剤層側に帯電防止層が付設されている。好ましい実施形態においては、上記粘着剤層の被着体と接する面における、ガラス板に対する濡れ速度が3.0cm/sec以上である。好ましい実施形態においては、上記粘着剤層の被着体と接する面における、ガラス板に対する初期粘着力が0.02N/25mm~0.1N/25mmである。好ましい実施形態においては、本発明の表面保護フィルムは、表示部材、画像認識部材、または電子機器の表面に用いられる。本発明は、表示部材を提供する。本発明の表示部材は、本発明の表面保護フィルムで被覆されている。本発明は、画像認識部材を提供する。本発明の画像認識部材は、本発明の表面保護フィルムで被覆されている。本発明は、電子機器を提供する。本発明の電子機器は、本発明の表面保護フィルムで被覆されている。本発明によれば、基材層に付設された帯電防止層上にシランカップリング剤を含有する粘着剤層を設けることで、帯電防止性と十分に高い基材密着性を発現でき、十分に高い濡れ性を発現でき、耐溶剤性に優れる、新規な表面保護フィルムを提供することができる。≪A.表面保護フィルム≫本発明の表面保護フィルムは、基材層と帯電防止層と粘着剤層とを備える。図1は、本発明の好ましい実施形態による表面保護フィルムの概略断面図である。表面保護フィルム10は、基材層1と帯電防止層2と粘着剤層3を備える。本発明の表面保護フィルムは、必要に応じて、任意の適切な他の層をさらに有していてもよい図示せず。基材層1の帯電防止層2を付設しない面に対しては、巻戻しが容易な巻回体の形成などを目的として、例えば、基材層に、脂肪酸アミド、ポリエチレンイミン、長鎖アルキル系添加剤等を添加して離型処理を行ったり、シリコーン系、長鎖アルキル系、フッ素系などの任意の適切な剥離剤からなるコート層や、耐溶剤性に優れたハードコート層や、反射防止層などを設けたりすることができる。本発明の表面保護フィルムは、離型性を有する剥離ライナーが貼り合わせられていても構わない。本発明の表面保護フィルムの厚みは、用途に応じて、任意の適切な厚みに設定し得る。本発明の効果を十分に発現するための観点から、好ましくは10μm~300μmであり、より好ましくは15μm~250μmであり、さらに好ましくは20μm~200μmであり、特に好ましくは25μm~150μmである。本発明の表面保護フィルムは、粘着剤層の被着体と接する面における、ガラス板に対する濡れ速度が、好ましくは3.0cm/sec以上であり、より好ましくは4.0cm/sec以上であり、さらに好ましくは5.0cm/sec以上である。上記濡れ速度の上限値は、特に限定されないが、現実的には、好ましくは10cm/sec以下である。粘着剤層の被着体と接する面における、ガラス板に対する濡れ速度が上記範囲内にあれば、本発明の表面保護フィルムは、被着体との間への気泡の巻きこみを低減でき、十分に高い濡れ性を発現できる。なお、上記濡れ速度の測定については、後述する。本発明の表面保護フィルムは、粘着剤層の被着体と接する面における、ガラス板に対する粘着力が、好ましくは0.02N/25mm~0.1N/25mmであり、より好ましくは0.02N/25mm~0.05N/25mmであり、さらに好ましくは0.02N/25mm~0.03N/25mmである。粘着剤層の被着体と接する面における、ガラス板に対する粘着力が上記範囲内にあれば、本発明の表面保護フィルムは、剥離時に負荷がかかりにくい。なお、上記粘着力の測定については、後述する。<A-1.基材層>基材層の厚みとしては、用途に応じて、任意の適切な厚みを採用し得る。基材層の厚みは、好ましくは5μm~300μmであり、より好ましくは10μm~250μmであり、さらに好ましくは15μm~200μmであり、特に好ましくは20μm~150μmである。基材層は、単層でも良いし、2層以上の積層体であっても良い。基材層は、延伸されたものであっても良い。基材層の材料としては、用途に応じて、任意の適切な材料を採用し得る。例えば、プラスチック、紙、金属フィルム、不織布などが挙げられる。好ましくは、プラスチックである。基材層は、1種の材料から構成されていても良いし、2種以上の材料から構成されていても良い。例えば、2種以上のプラスチックから構成されていても良い。上記プラスチックとしては、例えば、ポリエステル系樹脂、ポリアミド系樹脂、ポリオレフィン系樹脂などが挙げられる。ポリエステル系樹脂としては、例えば、ポリエチレンテレフタレート、ポリブチレンテレフタレート、ポリエチレンナフタレートなどが挙げられる。ポリオレフィン系樹脂としては、例えば、オレフィンモノマーの単独重合体、オレフィンモノマーの共重合体などが挙げられる。ポリオレフィン系樹脂としては、具体的には、例えば、ホモポリプロピレン;エチレン成分を共重合成分とするブロック系、ランダム系、グラフト系等のプロピレン系共重合体;リアクターTPO;低密度、高密度、リニア低密度、超低密度等のエチレン系重合体;エチレンプロピレン共重合体、エチレン酢酸ビニル共重合体、エチレンアクリル酸メチル共重合体、エチレンアクリル酸エチル共重合体、エチレンアクリル酸ブチル共重合体、エチレンメタクリル酸共重合体、エチレンメタクリル酸メチル共重合体等のエチレン系共重合体;などが挙げられる。基材層は、必要に応じて、任意の適切な添加剤を含有し得る。基材層に含有され得る添加剤としては、例えば、酸化防止剤、紫外線吸収剤、光安定剤、帯電防止剤、充填剤、顔料などが挙げられる。基材層に含有され得る添加剤の種類、数、量は、目的に応じて適切に設定され得る。特に、基材層の材料がプラスチックの場合は、劣化防止等を目的として、上記の添加剤のいくつかを含有することが好ましい。耐候性向上等の観点から、添加剤として特に好ましくは、酸化防止剤、紫外線吸収剤、光安定剤、充填剤が挙げられる。酸化防止剤としては、任意の適切な酸化防止剤を採用し得る。このような酸化防止剤としては、例えば、フェノール系酸化防止剤、リン系加工熱安定剤、ラクトン系加工熱安定剤、イオウ系耐熱安定剤、フェノールリン系酸化防止剤などが挙げられる。酸化防止剤の含有割合は、基材層のベース樹脂基材層がブレンド物の場合にはそのブレンド物がベース樹脂である100重量部に対して、好ましくは1重量部以下であり、より好ましくは0.5重量部以下であり、さらに好ましくは0.01重量部~0.2重量部である。紫外線吸収剤としては、任意の適切な紫外線吸収剤を採用し得る。このような紫外線吸収剤としては、例えば、ベンゾトリアゾール系紫外線吸収剤、トリアジン系紫外線吸収剤、ベンゾフェノン系紫外線吸収剤などが挙げられる。紫外線吸収剤の含有割合は、基材層を形成するベース樹脂基材層がブレンド物の場合にはそのブレンド物がベース樹脂である100重量部に対して、好ましくは2重量部以下であり、より好ましくは1重量部以下であり、さらに好ましくは0.01重量部~0.5重量部である。光安定剤としては、任意の適切な光安定剤を採用し得る。このような光安定剤としては、例えば、ヒンダードアミン系光安定剤、ベンゾエート系光安定剤などが挙げられる。光安定剤の含有割合は、基材層を形成するベース樹脂基材層がブレンド物の場合にはそのブレンド物がベース樹脂である100重量部に対して、好ましくは2重量部以下であり、より好ましくは1重量部以下であり、さらに好ましくは0.01重量部~0.5重量部である。充填剤としては、任意の適切な充填剤を採用し得る。このような充填剤としては、例えば、無機系充填剤などが挙げられる。無機系充填剤としては、具体的には、例えば、カーボンブラック、酸化チタン、酸化亜鉛などが挙げられる。充填剤の含有割合は、基材層を形成するベース樹脂基材層がブレンド物の場合にはそのブレンド物がベース樹脂である100重量部に対して、好ましくは20重量部以下であり、より好ましくは10重量部以下であり、さらに好ましくは0.01重量部~10重量部である。さらに、添加剤としては、帯電防止性付与を目的として、界面活性剤、無機塩、多価アルコール、金属化合物、カーボン等の無機系、低分子量系および高分子量系帯電防止剤も好ましく挙げられる。特に、汚染、粘着性維持の観点から、高分子量系帯電防止剤やカーボンが好ましい。<A-2.帯電防止層>本発明の表面保護フィルムにおいては、基材層の粘着剤層側に帯電防止層が付設されている。帯電防止層の厚みとしては、用途に応じて、任意の適切な厚みを採用し得る。帯電防止層の厚みは、好ましくは10nm~1μmであり、より好ましくは10nm~100nmであり、さらに好ましくは10nm~50nmである。帯電防止層は、任意の適切な方法によって基材層上に付設し得る。このような方法としては、例えば、任意の適切な帯電防止剤を任意の適切な溶媒および/またはバインダー樹脂に溶解または分散させて基材層上に塗布する方法、任意の適切な帯電防止剤を任意の適切な樹脂に分散させた樹脂材料を基材層の材料とともに共押出しして積層体とする方法、任意の適切な方法によって予め準備した帯電防止層と基材層とをラミネートして積層体とする方法などが挙げられる。帯電防止剤としては、例えば、4級アンモニウム塩、ピリジニウム塩、カチオン系帯電防止剤4級アンモニウム塩型、ホスホニウム塩型、スルホニウム塩型など、アニオン系帯電防止剤カルボン酸型、スルホネート型、サルフェート型、ホスフェート型、ホスファイト型など、両性イオン系帯電防止剤スルホベタイン型、アルキルベタイン型、アルキルイミダゾリウムベタイン型など、ノニオン系帯電防止剤多価アルコール誘導体、β-シクロデキストリン包接化合物、ソルビタン脂肪酸モノエステル、ソルビタン脂肪酸ジエステル、ポリアルキレンオキシド誘導体、アミンオキシドなど、無機塩または金属化合物例えば、カーボン、酸化第二スズ、酸化亜鉛、酸化チタン、アンチモンドープ二酸化スズ、アンチモンインジウムスズ複合酸化物、インジウムスズ複合酸化物、導電性カーボンブラック、銀、銅、ニッケル、鉄など、高分子型帯電防止剤例えば、特開2008-274100号に記載されたポリエーテルエステルアミド、ポリエーテル/ポリオレフィンブロックポリマー、ポリチオフェンポリチオフェン系導電性ポリマー、特開2008-174727号に記載されたオレフィンブロックと親水性ブロックとを有するブロック共重合体等、イオン導電性材料例えば、過塩素酸リチウムLiClO4、四フッ化ホウ酸リチウムLiBF4、六フッ化リン酸リチウムLiPF6、三フッ化メタンスルホン酸リチウムLiCF3SO3、リチウムビストリフルオロメタンスルホニルイミドLiNCF3SO22等などが挙げられる。<A-3.粘着剤層>粘着剤層の厚みとしては、用途に応じて、任意の適切な厚みを採用し得る。粘着剤層の厚みは、好ましくは1μm~100μmであり、より好ましくは3μm~50μmであり、さらに好ましくは5μm~30μmである。粘着剤層は粘着剤を主成分として含む。粘着剤層は粘着剤の含有割合は、好ましくは90重量~100重量であり、より好ましくは95重量~100重量であり、さらに好ましくは98重量~100重量である。粘着剤は1種のみであっても良いし、2種以上であっても良い。粘着剤は、好ましくは、ポリマーPを主成分とする。粘着剤中のポリマーPの含有割合は、好ましくは50重量以上であり、より好ましくは80重量以上であり、さらに好ましくは90重量以上であり、特に好ましくは95重量以上である。ポリマーPは、架橋されたポリマーであっても良い。粘着剤としては、任意の適切な粘着剤を採用し得る。このような粘着剤としては、例えば、シリコーン系粘着剤、ウレタン系粘着剤、アクリル系粘着剤、ゴム系粘着剤などが挙げられる。本発明の効果がより一層発現できる点で、粘着剤として、好ましくは、シリコーン系粘着剤、ウレタン系粘着剤であり、より好ましくは、シリコーン系粘着剤である。シリコーン系粘着剤としては、任意の適切なシリコーン系粘着剤を採用し得る。このようなシリコーン系粘着剤としては、好ましくは、シリコーン樹脂をブレンドまたは凝集させることにより得られるものを採用し得る。シリコーン系粘着剤としては、付加反応硬化型シリコーン系粘着剤や過酸化物硬化型シリコーン系粘着剤が挙げられる。これらのシリコーン系粘着剤の中でも、過酸化物過酸化ベンゾイルなどを使用せず、分解物が発生しないことから、付加反応硬化型シリコーン系粘着剤が好ましい。付加反応硬化型シリコーン系粘着剤の硬化反応としては、例えば、ポリアルキルシリコーン系粘着剤を得る場合、一般的に、ポリアルキル水素シロキサン組成物を白金触媒により硬化させる方法が挙げられる。ウレタン系粘着剤としては、任意の適切なウレタン系粘着剤を採用し得る。このようなウレタン系粘着剤としては、好ましくは、ポリオールとポリイソシアネート化合物を反応させて得られるウレタン樹脂からなるものが挙げられる。ポリオールとしては、例えば、ポリエーテルポリオール、ポリエステルポリオール、ポリカーボネートポリオール、ポリカプロラクトンポリオールなどが挙げられる。ポリイソシアネート化合物としては、例えば、ジフェニルメタンジイソシアネート、トリレンジイソシアネート、ヘキサメチレンジイソシアネートなどが挙げられる。本発明の表面保護フィルムにおいては、粘着剤層がシランカップリング剤を含有する。粘着剤層がシランカップリング剤を含有することにより、本発明の表面保護フィルムは、十分に高い基材密着性を発現でき、被着体との間への気泡の巻きこみを低減でき、十分に高い濡れ性を発現できる。粘着剤層中のシランカップリング剤の含有割合は、粘着剤層中の粘着剤の樹脂固形分に対して0.01重量~1.0重量であり、好ましくは0.03重量~0.8重量であり、より好ましくは0.05重量~0.6重量である。粘着剤層中のシランカップリング剤の含有割合が上記範囲内にあれば、本発明の表面保護フィルムは、十分に高い基材密着性を発現でき、被着体との間への気泡の巻きこみを低減でき、十分に高い濡れ性を発現できる。上記シランカップリング剤としては、任意の適切なシランカップリング剤を採用し得る。このようなシランカップリング剤としては、例えば、アセトキシ、エポキシ官能性シルセスキオキサン、β-3,4-エポキシシクロヘキシルエチルトリメトキシシラン、γ-グリシドキシプロピルトリメトキシシラン、γ-グリシドキシプロピルメチルジエトキシシラン、γ-グリシドキシプロピルトリエトキシシランなどが挙げられる。シランカップリング剤は、1種のみであっても良いし、2種以上であっても良い。粘着剤層中には、シランカップリング剤以外の任意の適切な添加剤を含有し得る。このような添加剤としては、例えば、軟化剤、粘着付与剤、表面潤滑剤、レベリング剤、酸化防止剤、腐食防止剤、光安定剤、紫外線吸収剤、耐熱安定剤、重合禁止剤、滑剤、無機または有機の充項剤、金属粉、顔料、溶剤などが挙げられる。また、本発明において、粘着剤層を構成する粘着剤中には、好ましくは、可塑剤を含まない。可塑剤が添加された粘着剤層を用いると、濡れ性は向上するものの、該可塑剤によって被着体が汚染されるおそれがあるからである。粘着剤は、任意の適切な方法によって製造し得る。粘着剤層を構成する粘着剤は、例えば、溶液重合、乳化重合、塊状重合、懸濁重合、紫外線UVによる重合など、ポリマーの合成手法として一般的に用いられる重合方法を用いるとともに、任意の適切な架橋方法を採用し、必要に応じて任意の適切な添加剤を用いることによって製造し得る。粘着剤は、ゾル成分における低分子量成分の含有割合が少ない方が好ましい。低分子量成分の含有割合が少ないと、被着体への汚染が少ないからである。<A-4.用途>本発明の表面保護フィルムは、任意の適切な用途に用い得る。好ましくは、本発明の表面保護フィルムは、表示部材、画像認識部材、または電子機器の表面に用いられる。本発明の表面保護フィルムで被覆されている表示部材は、手作業で何度も貼り合わせ剥離を行うことが可能である。本発明の表面保護フィルムで被覆されている画像認識部材は、手作業で何度も貼り合わせ剥離を行うことが可能である。本発明の表面保護フィルムで被覆されている電子機器は、手作業で何度も貼り合わせ剥離を行うことが可能である。≪B.表面保護フィルムの製造方法≫本発明の表面保護フィルムは、任意の適切な方法により製造することができる。このような製造方法としては、例えば、1粘着剤の溶剤による溶液や熱溶融液を、帯電防止層を付設した基材に塗布する方法、2それに準じ、セパレーター状に塗布、形成した粘着剤層を移着する方法、3粘着剤層の形成材料を、帯電防止層を付設した基材上に押出して形成塗布する方法、4基材と帯電防止層と粘着剤層を三層または多層にて押出しする方法、5帯電防止層を付設した基材上に粘着剤層を単層ラミネートする方法またはラミネート層とともに粘着剤層を二層ラミネートする方法、6粘着剤層と帯電防止層とフィルムやラミネート層等の基材形成材とを二層または多層ラミネートする方法、などの、任意の適切な製造方法に準じて行うことができる。上記塗布の方法としては、例えば、バーコーター、グラビアコーター、スピンコーター、ロールコーター、ナイフコーター、アプリケーター等を用いる方法が挙げられる。生産性およびコストの点からは、本発明の表面保護フィルムの製造方法としては、特に、粘着剤の溶剤による溶液や熱溶融液を基材に塗布する方法が好ましい。以下、実施例により本発明を具体的に説明するが、本発明はこれら実施例になんら限定されるものではない。なお、実施例等における、試験および評価方法は以下のとおりである。試験片:2.5cm×10.0cm被着体:ガラス板松浪硝子社製、商品名:D263測定回数:3独立して3回測定したものの平均値を採用測定環境:クラス10000のクリーンルーム温度23°C、湿度50RH1図2に、濡れ速度の測定におけるガラス板と試験片との貼り合わせ前の状態を示す。図2のように、試験片表面保護フィルムの粘着剤層面の一部をガラス板に接触させた状態で、角度を20~30度にする。2次に、試験片から手を離し、ガラス板と試験片表面保護フィルムの粘着剤層面接触部より一方向に濡れ広がる様子をビデオカメラで記録する。なお、上記1で試験片表面保護フィルムの粘着剤層面の一部をガラス板に接触させた部分以外から濡れ広がる状態となった場合には測定記録は行わない。3試験片表面保護フィルムが全て濡れ広がるまでの時間を記録し、濡れ速度cm/sec=測定長さ10cm/記録した秒数secで算出して、濡れ速度cm/secとした。耐溶剤性の評価表面保護フィルムの基材背面をイソプロピルアルコールおよびトルエンを染み込ませたウェスで円を描くように5回拭き、外観の変化を3波長蛍光灯下で目視確認した。評価は下記の基準にて行った。○:外観に変化なし。×:外観に白化などの変化あり。表面保護フィルムを幅100mm、長さ200mmのサイズにカットし、23°C×50RHの環境下で基材層背面をズボンで10回擦り合わせて、その時の電位を測定した。表面保護フィルムと電位測定機の距離は50mmに固定して測定した。電位測定機は、春日電機社製のKSD-0103を用いた。評価は下記の基準にて行った。○:1.0kV未満×:1.0kV以上表面保護フィルムを、幅25mm、長さ150mmに切断し、評価用サンプルとした。温度23°C、湿度50RHの雰囲気下で、評価用サンプルの粘着剤層面をガラス板松浪硝子社製、商品名:D263に、2kgローラー1往復により貼り付けた。23°Cで30分間養生した後、万能引張試験機ミネベア株式会社製、製品名:TCM-1kNBを用い、剥離角度180°、引っ張り速度300mm/minで粘着力を測定した。貼り付け保存粘着力の測定初期粘着力と同様の方法で評価用サンプルを作製し、50°C/50RH×4週間保存後、および、40°C/92RH×4週間保存後の粘着力を、初期粘着力と同様の方法で測定した。投錨性の評価貼り付け保存粘着力測定後の評価サンプルの断面を指で10回擦り、ポリエステルフィルムから粘着剤層が脱落しないかどうかを3波長蛍光灯下で目視確認した。評価は下記の基準にて行った。○:粘着剤層の脱落無し。×:粘着剤層の脱落有り。外観の評価3波長蛍光灯下で目視確認し、粘着剤の外観を確認した。評価は下記の基準にて行った。○:無色透明△:僅かに白濁×:白濁実施例1シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製0.1重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.06重量であった。得られたシリコーン系粘着剤組成物を、表面に帯電防止層が付設された基材T100F38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルム1を作製した。結果を表1に示した。実施例2シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製0.2重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.12重量であった。得られたシリコーン系粘着剤組成物を、表面に帯電防止層が付設された基材T100F38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルム2を作製した。結果を表1に示した。実施例3シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製0.5重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.3重量であった。得られたシリコーン系粘着剤組成物を、表面に帯電防止層が付設された基材T100F38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルム3を作製した。結果を表1に示した。実施例4シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製1.0重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.6重量であった。得られたシリコーン系粘着剤組成物を、表面に帯電防止層が付設された基材T100F38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルム4を作製した。結果を表1に示した。実施例5シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製0.1重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.06重量であった。得られたシリコーン系粘着剤組成物を、表面に帯電防止層が付設された基材T100J38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルム5を作製した。結果を表1に示した。実施例6シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製0.2重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.12重量であった。得られたシリコーン系粘着剤組成物を、表面に帯電防止層が付設された基材T100J38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルム6を作製した。結果を表1に示した。実施例7シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製0.5重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.3重量であった。得られたシリコーン系粘着剤組成物を、表面に帯電防止層が付設された基材T100J38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルム7を作製した。結果を表1に示した。実施例8シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製1.0重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.6重量であった。得られたシリコーン系粘着剤組成物を、表面に帯電防止層が付設された基材T100J38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルム8を作製した。結果を表1に示した。比較例1シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製2.0重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、1.2重量であった。得られたシリコーン系粘着剤組成物を、表面に帯電防止層が付設された基材T100F38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC1を作製した。結果を表2に示した。比較例2シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製10.0重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、6.0重量であった。得られたシリコーン系粘着剤組成物を、表面に帯電防止層が付設された基材T100F38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC2を作製した。結果を表2に示した。比較例3シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製2.0重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、1.2重量であった。得られたシリコーン系粘着剤組成物を、表面に帯電防止層が付設された基材T100J38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC3を作製した。結果を表2に示した。比較例4シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製10.0重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、6.0重量であった。得られたシリコーン系粘着剤組成物を、表面に帯電防止層が付設された基材T100J38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC4を作製した。結果を表2に示した。比較例5シリコーン系粘着剤としてX-40-3229固形分60、信越化学工業社製100重量部、白金触媒としてCAT-PL-50T信越化学工業社製0.5重量部、溶剤としてトルエン300重量部を配合し、ディスパーで攪拌して、シリコーン系粘着剤組成物を作製した。得られたシリコーン系粘着剤組成物を、表面に帯電防止層が付設された基材T100F38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC5を作製した。結果を表2に示した。比較例6シリコーン系粘着剤としてX-40-3229固形分60、信越化学工業社製100重量部、白金触媒としてCAT-PL-50T信越化学工業社製0.5重量部、溶剤としてトルエン300重量部を配合し、ディスパーで攪拌して、シリコーン系粘着剤組成物を作製した。得られたシリコーン系粘着剤組成物を、表面に帯電防止層が付設された基材T100J38ポリエステル樹脂基材、厚み38μm、三菱樹脂社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC6を作製した。結果を表2に示した。比較例7シリコーン系粘着剤としてX-40-3229固形分60、信越化学工業社製100重量部、白金触媒としてCAT-PL-50T信越化学工業社製0.5重量部、溶剤としてトルエン300重量部を配合し、ディスパーで攪拌して、シリコーン系粘着剤組成物を作製した。得られたシリコーン系粘着剤組成物を、基材ルミラーS10ポリエステル樹脂基材、厚み38μm、東レ社製の帯電防止層面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC7を作製した。結果を表2に示した。比較例8シリコーン系粘着剤としてX-40-3229固形分60、信越化学工業社製100重量部、白金触媒としてCAT-PL-50T信越化学工業社製0.5重量部、溶剤としてトルエン300重量部を配合し、ディスパーで攪拌して、シリコーン系粘着剤組成物を作製した。得られたシリコーン系粘着剤組成物を、表面に帯電防止層が付設された基材T100F38ポリエステル樹脂基材、厚み38μm、三菱樹脂社製の帯電防止層面とは反対の面帯電防止層が付設されていない面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC8を作製した。結果を表2に示した。比較例9シリコーン系粘着剤としてX-40-3229固形分60、信越化学工業社製100重量部、白金触媒としてCAT-PL-50T信越化学工業社製0.5重量部、溶剤としてトルエン300重量部を配合し、ディスパーで攪拌して、シリコーン系粘着剤組成物を作製した。得られたシリコーン系粘着剤組成物を、表面に帯電防止層が付設された基材T100J38ポリエステル樹脂基材、厚み38μm、三菱樹脂社製の帯電防止層面とは反対の面帯電防止層が付設されていない面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC9を作製した。結果を表2に示した。比較例10シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製0.1重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.06重量であった。得られたシリコーン系粘着剤組成物を、表面に帯電防止層が付設されていない基材T10038ポリエステル樹脂基材、厚み38μm、三菱樹脂社製に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC10を作製した。結果を表2に示した。比較例11シリコーン系粘着剤としてX-40-3229固形分60、信越化学工業社製100重量部、白金触媒としてCAT-PL-50T信越化学工業社製0.5重量部、シランカップリング剤としてSD7200東レダウコーニング社製0.1重量部、溶剤としてトルエン300重量部を配合し、ディスパーで攪拌して、シリコーン系粘着剤組成物を作製した。シリコーン系粘着剤の樹脂固形分に対するシランカップリング剤の含有割合は、0.06重量であった。得られたシリコーン系粘着剤組成物を、表面に帯電防止層が付設された基材T100F38ポリエステル樹脂基材、厚み38μm、三菱樹脂社製の帯電防止層面とは反対の未処理面に、ファウンテンロールで乾燥後の厚みが21μmとなるよう塗布し、乾燥温度150°C、乾燥時間1分の条件でキュアー乾燥し、粘着剤層を形成した。次いで、粘着剤層の表面に、一方の面にフッ化シリコーン処理を施した厚さ25μmのポリエステル樹脂からなる基材のシリコーン処理面を貼合せて、表面保護フィルムC11を作製した。結果を表2に示した。表1、表2を見ると、本発明の表面保護フィルムは、帯電防止性と十分に高い基材密着性を発現でき、十分に高い濡れ性を発現でき、耐溶剤性に優れることが判る。一方、比較例1~4に示すように、粘着剤層がシランカップリング剤を含有しており、基材層の粘着剤層側に帯電防止層が付設されていても、粘着剤層中のシランカップリング剤の含有割合が、該粘着剤層中の粘着剤の樹脂固形分に対して0.01重量~1.0重量の範囲外にあると、濡れ速度、初期粘着力、貼り付け保存粘着力が低下する傾向がみられ、投錨性が非常に低下してしまい、粘着剤の外観も悪くなることが判る。また、比較例5、6のように、基材層の粘着剤層側に帯電防止層が付設されていても、粘着剤層がシランカップリング剤を含有していない場合は、投錨性が非常に低下してしまうことが判る。また、比較例7のように、基材層の粘着剤層側に帯電防止層が付設されておらず、粘着剤層がシランカップリング剤を含有していない場合は、帯電防止性が悪く、投錨性も非常に低下してしまうことが判る。さらに、比較例8,9のように、基材層の粘着剤層とは反対の側に帯電防止層が付設されている場合は、耐溶剤性が悪いことが判る。また、比較例10のように、粘着剤層がシランカップリング剤を含有していても、基材層の粘着剤層側に帯電防止層が付設されていない場合は、帯電防止性が悪く、投錨性も非常に低下してしまうことが判る。また、比較例11のように、粘着剤層がシランカップリング剤を含有しており、基材層に帯電防止層が付設されていても、該帯電防止層が該基材層の該粘着剤層の反対側に付設されている場合は、耐溶剤性が悪く、投錨性も非常に低下してしまうことが判る。"